(57)【要約】【課題】成形後の初期着色が少ないポリカーボネート系光拡散性樹脂組成物、およびこの組成物を成形してなる光拡散板を提供すること。【解決手段】ポリカーボネート系光拡散性樹脂組成物は、（Ａ）芳香族ポリカーボネート樹脂１００質量部に対し、（Ｂ）光拡散剤０．０１〜１０質量部、（Ｃ）マロン酸エステル系化合物、オキサルアニリド系化合物、ベンゾトリアゾール系化合物およびベンゾトリアゾール系骨格を有する側鎖を持つアクリル系樹脂から選ばれる１種以上の耐光剤０．０５〜５質量部、および（Ｄ）脂肪酸と多価アルコールとのエステル化合物０．０１〜１質量部を配合してなる。この組成物を射出成形等により成形することで光拡散板が得られる。【選択図】なし【特許請求の範囲】
【請求項１】
（Ａ）芳香族ポリカーボネート樹脂１００質量部に対し、（Ｂ）光拡散剤０．０１〜１０質量部、（Ｃ）マロン酸エステル系化合物、オキサルアニリド系化合物、ベンゾトリアゾール系化合物およびベンゾトリアゾール系骨格を有する側鎖を持つアクリル系樹脂から選ばれる１種以上の耐光剤０．０５〜１０質量部、および（Ｄ）脂肪酸と多価アルコールとのエステル化合物０．０１〜１質量部を配合してなることを特徴とするポリカーボネート系光拡散性樹脂組成物。
【請求項２】
請求項１に記載のポリカーボネート系光拡散性樹脂組成物において、
前記（Ｂ）光拡散剤が、架橋PMMA樹脂粒子、シリコーン樹脂粒子、ポリオルガノシルセスキオキサン粒子、シリカ粒子、石英粒子、シリカ繊維、石英繊維、およびガラス繊維から選ばれたいずれか１種類、あるいは２種類以上の組み合わせであることを特徴とするポリカーボネート系光拡散性樹脂組成物。
【請求項３】
請求項１または請求項２に記載のポリカーボネート系光拡散性樹脂組成物において、
さらに、（Ｅ）オルガノポリシロキサン０．０１〜１質量部を配合してなることを特徴とするポリカーボネート系光拡散性樹脂組成物。
【請求項４】
請求項３に記載のポリカーボネート系光拡散性樹脂組成物において、
前記（E）ポリオルガノシロキサンは、（Ａ）芳香族ポリカーボネートとの屈折率差が0.1以下であることを特徴とするポリカーボネート系光拡散性樹脂組成物。
【請求項５】
請求項１〜請求項４のいずれかに記載のポリカーボネート系光拡散性樹脂組成物において、
さらに、（Ｆ）アクリル系熱可塑性樹脂０．０１〜１質量部を配合してなることを特徴とするポリカーボネート系光拡散性樹脂組成物。
【請求項６】
請求項５に記載のポリカーボネート系光拡散性樹脂組成物において、
前記（Ｆ）アクリル系熱可塑性樹脂の粘度平均分子量が１,０００〜２００,０００であることを特徴とするポリカーボネート系光拡散性樹脂組成物。
【請求項７】
請求項１〜請求項６のいずれかに記載のポリカーボネート系光拡散性樹脂組成物を成形してなる光拡散板。
【発明の詳細な説明】
【技術分野】
【０００１】
本発明は、ポリカーボネート系光拡散性樹脂組成物およびこの組成物を成形してなる光拡散板に関する。
【背景技術】
【０００２】
近年、液晶ディスプレイ（ＬＣＤ）の用途は、ノート型ＰＣのモニターのみならず、デスクトップ型ＰＣのモニターや家庭用テレビにまでその用途を拡大してきた。このようなＬＣＤでは、バックライトからの光を散乱させるいわゆる光拡散板が使用されている。特に明るさが求められる２０インチ程度の画面サイズの家庭用テレビ等に搭載される直下型バックライト用の光拡散板（肉厚１〜３ｍｍ）は、アクリル樹脂製が主流である。しかしながら、アクリル樹脂は耐熱性が低く、また吸湿性が高いために寸法安定性が低く、結果として大画面サイズでは反り変形が生じるという問題点がある。
そこで、最近では、耐熱性、吸湿性の点でアクリル樹脂よりも優れる芳香族ポリカーボネート樹脂（以下、「芳香族ＰＣ樹脂」あるいは単に「ＰＣ樹脂」ともいう）が光拡散板のマトリックス樹脂として使用され、その需要が拡大しつつある。
さらに、最近では、光拡散板の製造法として、従来の押出成形法に代わり射出成形法が用いられるようになってきた（例えば、特許文献１、２）。これは、射出成形法を用いたほうが成形品である光拡散板の寸法精度に優れ、また、生産性が高いため外形加工コストの低減も図れる為である。
【０００３】
【特許文献１】特開平１１−１５８３６４号公報
【特許文献２】特開平１０−０７３７２５号公報
【発明の開示】
【発明が解決しようとする課題】
【０００４】
このような光拡散板は、ＬＣＤ用として用いる場合、冷陰極管からの光による劣化を防止する必要があり、原料であるＰＣ樹脂には耐光剤の添加が必須となる。
一方、従来の押出成形法では多層化、コーティングによる表層への局所的な耐光性付与が可能であるが、射出成形法では単層が基本であり、耐光性向上には紫外線吸収剤の高濃度化が必要となる。また、大面積の光拡散板を射出成形法で得るためには、流動性を向上させた樹脂を用いる必要があることから、スチレンーアクリル系共重合体のような高流動化剤の添加が望ましい。
しかしながら、これら紫外線吸収剤や高流動化剤の添加は、成形時にそれぞれＰＣ樹脂の色調悪化（ＹＩ上昇、色度上昇）の原因ともなる。
【０００５】
従って、本発明の目的は、成形法によらず成形後の初期着色が少ないポリカーボネート系光拡散性樹脂組成物、およびこの組成物を成形してなる光拡散板を提供することにある。
【課題を解決するための手段】
【０００６】
前記の課題を解決すべく、本発明のポリカーボネート系光拡散性樹脂組成物（以下、単に「ＰＣ樹脂組成物」ともいう）は、（Ａ）芳香族ポリカーボネート樹脂１００質量部に対し、（Ｂ）光拡散剤０．０１〜１０質量部、（Ｃ）マロン酸エステル系化合物、オキサルアニリド系化合物、ベンゾトリアゾール系化合物およびベンゾトリアゾール系骨格を有する側鎖を持つアクリル系樹脂から選ばれる１種以上の耐光剤０．０５〜１０質量部、および（Ｄ）脂肪酸と多価アルコールとのエステル化合物０．０１〜１質量部を配合してなることを特徴とする。
【０００７】
本発明のＰＣ樹脂組成物によれば、光拡散剤の配合量が０．０１〜１０質量部の範囲にあるので、本組成物により光拡散板等を成形した場合、光拡散性の発現が良好で、かつ、輝度も十分高い成形体が得られる。また、所定の耐光剤の配合量が０．５〜２質量部の範囲にあるので、得られた成形体の耐光性の発現が良好であるとともに、初期の色調を維持しやすくなる。そして、所定のエステル化合物の配合量が０．０１〜１質量部の範囲にあるので、成形法によらず成形後に着色が少ない成形体を提供できる。特に、成形時におけるせん断速度が大きい射出成形品の製造に好適である。
【０００８】
本発明では、前記（Ｂ）光拡散剤が、架橋PMMA樹脂粒子、シリコーン樹脂粒子、ポリオルガノシルセスキオキサン粒子、シリカ粒子、石英粒子、シリカ繊維、石英繊維、およびガラス繊維から選ばれたいずれか１種類、あるいは２種類以上の組み合わせであることが好ましい。
この発明によれば、（Ｂ）成分の光拡散剤として所定の粒子等を添加しているので、本組成物を成形して光拡散板等の成形体とした場合に、光拡散性の発現が良好な成形体が得られる。
【０００９】
本発明では、さらに、（Ｅ）オルガノポリシロキサン０．０１〜１質量部を配合してなることが好ましく、この（Ｅ）成分は、（Ａ）芳香族ポリカーボネートとの屈折率差が０．１以下であることがより好ましい。
この発明によれば、オルガノポリシロキサンを所定量配合することにより、本組成物の成形時の熱安定を向上させることができる。また、上述した屈折率差とすることにより、得られた成形品の透明性を低下させない（光線透過率の低下を少なくできる）という効果を奏する。
【００１０】
本発明では、さらに、（Ｆ）アクリル系樹脂０．０１〜１質量部を配合してなることが好ましく、このアクリル系樹脂の粘度平均分子量が１，０００〜２００，０００であることがより好ましい。
この発明によれば、（Ｆ）成分であるアクリル系樹脂を所定量配合することによって、（Ａ）成分の芳香族ＰＣ樹脂自身が有する導光性をより良好にすることができ、例えば、光拡散板としたときに良好な輝度が得られる。また、粘度平均分子量が上述した範囲にあると、（Ａ）成分の芳香族ＰＣ樹脂との相溶性が良好となる。
【００１１】
本発明の光拡散板は、上述したいずれかのポリカーボネート系光拡散性樹脂組成物を成形してなることを特徴とする。
従って、本発明によれば、初期の着色が少なく、かつバックライトに使用される冷陰極管等による光劣化が抑制された光拡散板を得ることができる。
【発明を実施するための最良の形態】
【００１２】
本発明のポリカーボネート系光拡散性樹脂組成物（ＰＣ樹脂組成物）を構成する（Ａ）成分は、芳香族ＰＣ樹脂であって、二価フェノールとホスゲンまたは炭酸エステル化合物等のポリカーボネート前駆体とを反応させることにより製造することができる。例えば、塩化メチレンなどの溶媒中において、公知の酸受容体や分子量調節剤の存在下、さらに、必要により分岐剤を添加し、二価フェノールとホスゲンのようなカーボネート前駆体との反応により、あるいは二価フェノールとジフェニルカーボネートのようなカーボネート前駆体とのエステル交換反応などによって製造されたものである。
用いられる二価フェノールとしては、様々なものがあるが、特に、２，２−ビス（４−ヒドロキシフェニル）プロパン〔通称： ビスフェノールＡ 〕が好適である。ビスフェノールＡ以外のビスフェノールとしては、例えば、ビス（４−ヒドロキシフェニル）メタン；１，１−ビス（４− ヒドロキシフェニル）エタン；２，２−ビス（４−ヒドロキシフェニル）ブタン；２，２−ビス（４−ヒドロキシフェニル）オクタン；２，２−ビス（４−ヒドロキシフェニル）フェニルメタン；２，２−ビス（４−ヒドロキシ−１−メチルフェニル）プロパン；ビス（４−ヒドロキシフェニル）ナフチルメタン；１，１−ビス（４−ヒドロキシ−ｔ−ブチルフェニル）プロパン；２，２−ビス（４−ヒドロキシ−３−ブロモフェニル）プロパン；２，２−ビス（４−ヒドロキシ−３，５− テトラメチルフェニル）プロパン；２，２−ビス（４−ヒドロキシ−３−クロロフェニル）プロパン；２，２−ビス（４−ヒドロキシ−３，５−テトラクロロフェニル）プロパン；２，２−ビス（４−ヒドロキシ−３，５−テトラブロモフェニル）プロパン等のビス（ヒドロキシアリール）アルカン類、１，１−ビス（４−ヒドロキシフェニル）シクロペンタン；１，１−ビス（４− ドロキシフェニル）シクロヘキサン；１，１−ビス（４−ヒドロキシフェニル）−３， ５，５−トリメチルシクロヘキサン等のビス（ヒドロキシアリール）シクロアルカン類、４，４'−ジヒドロキシフェニルエーテル；４，４'−ジヒドロキシ−３，３'−ジメチルフェニルエーテル等のジヒドロキシアリールエーテル類、４，４ '−ジヒドロキシジフェニルスルフィド；４，４ '−ジヒドロキシ−３，３'−ジメチルジフェニルスルフィド等のジヒドロキシジアリールスルフィド類、４，４'−ジヒドロキシジフェニルスルホキシド；４，４'−ジヒドロキシ−３，３'−ジメチルジフェニルスルホキシド等のジヒドロキシジアリールスルホキシド類、４，４'−ジヒドロキシジフェニルスルホン；４，４ '−ジヒドロキシ−３，３'−ジメチルジフェニルスルホン等のジヒドロキシジアリールスルホン類、４，４'−ジヒロキシジフェニルなどのジヒドロキシジフェニル類などが挙げられる。これらの二価フェノールは、それぞれ単独で用いてもよいし、２種以上を混合して用いてもよい。
【００１３】
また、炭酸エステル化合物としては、ジフェニルカーボネート等のジアリールカーボネートやジメチルカーボネート、ジエチルカーボネート等のジアルキルカーボネート等が挙げられる。分子量調整剤としては通常、ポリカーボネートの重合に用いられるものなら各種のものを用いることができる。具体的には、一価フェノールとして、例えば、フェノール，ｏ−ｎ−ブチルフェノール，ｍ−ｎ−ブチルフェノール，ｐ−ｎ−ブチルフェノール，ｏ−イソブチルフェノール，ｍ−イソブチルフェノール，ｐ−イソブチルフェノール，ｏ−ｔ−ブチルフェノール，ｍ−ｔ−ブチルフェノール，ｐ−ｔ−ブチルフェノール，ｏ−ｎ−ペンチルフェノール，ｍ−ｎ−ペンチルフェノール，ｐ−ｎ−ペンチルフェノール，ｏ−ｎ−ヘキシルフェノール，ｍ−ｎ−ヘキシルフェノール，ｐ−ｎ−ヘキシルフェノール，ｐ−ｔ−オクチルフェノール，ｏ−シクロヘキシルフェノール，ｍ−シクロヘキシルフェノール，ｐ−シクロヘキシルフェノール，ｏ−フェニルフェノール，ｍ−フェニルフェノール，ｐ−フェニルフェノール，ｏ−ｎ−ノニルフェノール，ｍ−ノニルフェノール，ｐ−ｎ−ノニルフェノール，ｏ−クミルフェノール，ｍ−クミルフェノール，ｐ−クミルフェノール，ｏ−ナフチルフェノール，ｍ−ナフチルフェノール，ｐ−ナフチルフェノール；２，５−ジ−ｔ−ブチルフェノール；２，４−ジ−ｔ−ブチルフェノール；３，５−ジ−ｔ−ブチルフェノール；２，５−ジクミルフェノール；３，５−ジクミルフェノール；ｐ−クレゾール，ブロモフェノール，トリブロモフェノールなどが挙げられる。これらの一価フェノールのなかでは、ｐ−ｔ−ブチルフェノール，ｐ−クミルフェノール，ｐ−フェニルフェノールなどが好ましく用いられる。
【００１４】
その他、分岐剤として、例えば、１，１，１−トリス（４−ヒドロキシフェニル）エタン；α，α'，α"−トリス（４−ヒドロキシフェニル）−１，３，５−トリイソプロピルベンゼン；１−〔α−メチル−α−（４'−ヒドロキシフェニル）エチル〕−４−〔α'，α'−ビス（４"−ヒドロキシフェニル）エチル〕ベンゼン；フロログリシン，トリメリト酸，イサチンビス（ｏ−クレゾール）等の官能基を３つ以上有する化合物を用いることもできる。
【００１５】
本発明において用いられるＰＣ樹脂は通常、粘度平均分子量が１０，０００〜１００，０００のものが好ましく、より好ましくは１５，０００〜４０，０００である。この粘度平均分子量（Ｍｖ）は、ウベローデ型粘度計を用いて、２０℃における塩化メチレン溶液の粘度を測定し、これより極限粘度［η］を求め、次式にて算出するものである。
［η］＝１．２３×１０−５Ｍｖ０．８３
【００１６】
本発明のＰＣ樹脂組成物において、（Ｂ）成分の光拡散剤は、光学的に透明で、かつ（Ａ）成分の芳香族ＰＣ樹脂とは異なる屈折率を有する固体からなるものであればよく、この光拡散剤は１種のみを用いてもよいし、２種以上を併用してもよい。光拡散剤の平均粒径は、通常、１〜１００μｍ程度、好ましくは２〜５０μｍである。光拡散剤の平均粒径が１〜１００μｍであると、光線透過率が高く、光拡散性が良好であるため好ましい。
光拡散剤の具体例としては、架橋ポリメタクリル酸メチル（架橋ＰＭＭＡ）樹脂粒子、シリコーン樹脂粒子、ポリオルガノシルセスキオキサン粒子、シリカ粒子、石英粒子、シリカ繊維、石英繊維、ガラス繊維、シリカビーズ、シリコーン樹脂ビーズおよびガラスビーズ、並びにこれらと同材質の中空ビーズおよび不定形粉末あるいは板状粉末などが挙げられる。これらは、１種を単独でまたは２種以上を組み合わせて用いることができる。
本発明においては、透明性および屈折率の観点から、架橋ＰＭＭＡ樹脂粒子、シリコーン樹脂粒子、ポリオルガノシルセスキオキサン粒子、シリカ粒子、石英粒子、シリカ繊維、石英繊維およびガラス繊維が好ましく、架橋ＰＭＭＡ樹脂粒子、シリコーン樹脂粒子、ポリオルガノシルセスキオキサン粒子、シリカ粒子および石英粒子が特に好ましい。
【００１７】
（Ｂ）成分の光拡散剤の配合量は、（Ａ）成分の芳香族ＰＣ樹脂１００質量部に対して０．０１〜１０質量部であることが必要であり、好ましくは０．０５〜５質量部である。この光拡散剤の配合量が０．０１質量部未満であると、ＰＣ樹脂組成物を成形してＰＣ光拡散板等の成形体とした場合に光拡散性が不十分となる。また、光拡散剤の配合量が１０質量部以上であると、光拡散性が過剰となり輝度が低下する。
【００１８】
本発明のＰＣ樹脂組成物において、（Ｃ）成分の耐光剤は、マロン酸エステル系化合物、オキサリルアニリド系化合物、およびベンゾトリアゾール系骨格を有する側鎖を持つアクリル系樹脂から選ばれる１種を単独でまたは２種以上を組み合わせて用いられる。
マロン酸エステル系化合物としては、ベンジリデンビスジエチルマロネート、４−メトキシフェニル−メチレン−ジメチルエステルなどが挙げられる。オキサリルアニリド系化合物としては、炭素数１〜１２の炭化水素基を有するオキサリルアニリド化合物などが挙げられる。ベンゾトリアゾール系骨格を有する側鎖を持つアクリル系樹脂としては、ポリメタクリル酸メチル（ＰＭＭＡ）側鎖に２−（５−ｔ−オクチル−２−ヒドロキシフェニル）ベンゾトリアゾール基が結合した化合物などが挙げられる。これらの耐光剤は、紫外線吸収スペクトルにおける極大波長が２９０〜３３０ｎｍである紫外線吸収剤である。
（Ｃ）成分である耐光剤の配合量は、（Ａ）成分の芳香族ＰＣ樹脂１００質量部に対して０．０５〜１０質量部であることが必要であり、好ましくは０．１〜３質量部である。この耐光剤の配合量が０．０５質量部未満であると、十分な耐光性が発現せず、１０質量部を越えると、成形時の発煙が多くなり、成形品の初期色調が低下する。
【００１９】
本発明のＰＣ樹脂組成物において、（Ｄ）成分は、脂肪酸と多価アルコールとのエステル化合物である。
（Ｄ）成分は、例えば、炭素数５〜３０の脂肪酸と、グリセリン、トリメチロールエタン、トリメチロールプロパン、ペンタエリスリトールおよびソルビタンの中から選ばれる１種以上の多価アルコールとのエステルあるいは部分エステルである。なおここでいう部分エステルとは多価アルコール中の水酸基の少なくとも１個以上がエステル化されない水酸基の形のままで残っているエステルを意味する。
【００２０】
脂肪酸としては、飽和脂肪酸でも不飽和脂肪酸でもよく、また直鎖状脂肪酸でも分枝状脂肪酸でもよい。
脂肪酸として具体的には、例えば、デカン酸（全ての異性体を含む）、ウンデカン酸（全ての異性体を含む）、ドデカン酸（全ての異性体を含む）、トリデカン酸（全ての異性体を含む）、テトラデカン酸（全ての異性体を含む）、ペンタデカン酸（全ての異性体を含む）、ヘキサデカン酸（全ての異性体を含む）、ヘプタデカン酸（全ての異性体を含む）、オクタデカン酸（全ての異性体を含む）、ノナデカン酸（全ての異性体を含む）、エイコサン酸（全ての異性体を含む）、ヘンエイコサン酸（全ての異性体を含む）、ドコサン酸（全ての異性体を含む）などの飽和脂肪酸；デセン酸（全ての異性体を含む）、ウンデセン酸（全ての異性体を含む）、ドデセン酸（全ての異性体を含む）、トリデセン酸（全ての異性体を含む）、テトラデセン酸（全ての異性体を含む）、ペンタデセン酸（全ての異性体を含む）、ヘキサデセン酸（全ての異性体を含む）、ヘプタデセン酸（全ての異性体を含む）、オクタデセン酸（全ての異性体を含む）、ノナデセン酸（全ての異性体を含む）、エイコセン酸（全ての異性体を含む）、ヘンエイコセン酸（全ての異性体を含む）、ドコセン酸（全ての異性体を含む）などの不飽和脂肪酸；およびこれらの混合物などが挙げられる。
【００２１】
多価アルコールの脂肪酸エステルとしては、ＰＣ樹脂との相溶性の観点より、脂肪酸の炭素数が５〜３０、多価アルコールの炭素数が３〜１０であることが好ましく、例えば、グリセリンモノドデカノエート（グリセリンモノラウレート）、グリセリンモノイソラウレート、グリセリンジドデカノエート（グリセリンジラウレート）、グリセリンジイソラウレート、グリセリンモノオクタデカノエート（グリセリンモノステアレート）、グリセリンモノイソステアレート、グリセリンモノオクタデセノエート（グリセリンモノオレエート）などのグリセリンエステル；トリメチロールエタンモノドデカノエート（トリメチロールエタンモノラウレート）、；トリメチロールプロパンモノドデカノエート（トリメチロールプロパンモノラウレート）、トリメチロールプロパンモノイソラウレート、トリメチロールプロパンジドデカノエート（トリメチロールプロパンジラウレート）、トリメチロールプロパンジイソラウレートなどのトリメチロールプロパンエステル；ペンタエリスリトールモノドデカノエート（ペンタエリスリトールモノラウレート）、ペンタエリスリトールモノイソラウレート、ペンタエリスリトールジドデカノエート（ペンタエリスリトールジラウレート）、ペンタエリスリトールジイソラウレート、ペンタエリスリトールトリドデカノエート（ペンタエリスリトールトリラウレート）、ペンタエリスリトールテトラステアレートなどのペンタエリスリトールエステル；ソルビタンモノドデカノエート（ソルビタンモノラウレート）、ソルビタンモノイソラウレート、ソルビタンジドデカノエート（ソルビタンジラウレート）、ソルビタンジイソラウレート、ソルビタントリドデカノエート（ソルビタントリラウレート）などのソルビタンエステル；およびこれらの混合物などが好ましく用いられる。これらのエステルの中で、より好ましいものとしてグリセリンモノステアレート、ペンタエリスリトールテトラステアレートがあげられる。
【００２２】
ここで、（Ｄ）成分のエステル化合物の配合量は、（Ａ）成分の芳香族ＰＣ樹脂１００質量部に対して０．０１〜１質量部であることが必要であり、好ましくは０．０５〜０．５質量部である。（Ｄ）成分の配合量が０．０１質量部未満であると、本発明のＰＣ樹脂組成物を成形した場合に、色調改善効果が乏しく、一方、（Ｄ）成分の配合量が１質量部を越えると、成形品が高温高湿下で変形するおそれがあり好ましくない。
【００２３】
このような本発明のＰＣ樹脂組成物によれば、光拡散板等を成形した場合、初期着色が少なく、光拡散性の発現が良好で、かつ、輝度も十分高い成形体が得られる。さらに、得られた成形体は、耐光性にも優れ、初期の色調を維持しやすくなる。また、成形法によらず成形後に着色が少ない成形体を提供できるので、特に、成形時におけるせん断速度が大きい射出成形品の製造に好適である。
【００２４】
本発明のＰＣ樹脂組成物には、さらに（Ｅ）成分として、オルガノポリシロキサンを配合することが好ましい。オルガノポリシロキサンを配合すると、本発明のＰＣ樹脂組成物を成形する際の熱安定を向上させることができる。また、特に、（Ａ）成分の芳香族ＰＣ樹脂との屈折率差を０．１以下とすることにより、透明性を低下させない（光線透過率の低下が少ない）成形品が得られる。
オルガノポリシロキサンとしては、ＰＣ樹脂組成物を成形体としたときに、透明性や初期色調を低下させない観点より、フェニル基、ジフェニル基、ビニル基またはアルコキシ基（例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、各種ペントキシ基、各種ヘプトキシ基、各オクトキシ基など）を有するオルガノポリシロキサン、フェニル基とジフェニル基を有するオルガノポリシロキサン、ビニル基とアルコキシ基を有するオルガノポリシロキサン、フェニル基とアルコキシ基とビニル基を有するオルガノポリシロキサンが好ましい。より好ましくは、フェニル基とメトキシ基とビニル基を有するオルガノポリシロキサンである。
（Ｅ）成分のオルガノポリシロキサンの配合量は、（Ａ）成分の芳香族ＰＣ樹脂１００質量部に対して、０．０１〜３質量部程度、好ましくは０．０２〜１質量部である。この配合量が０．０１質量部未満であると、成形時の熱安定性が劣り、３質量部を越えると、効果と経済性のバランスに劣るようになる。
【００２５】
本発明のＰＣ樹脂組成物には、成形品の導光性を上げるために、さらに（Ｆ）成分として、アクリル系樹脂を配合することが好ましい。また、このアクリル系樹脂の粘度平均分子量は、１０００〜２０万程度であることがより好ましい。粘度平均分子量がこの範囲にあると、（Ａ）成分の芳香族ＰＣ樹脂との相溶性が良好となる。なお、この粘度平均分子量は、上述した方法で測定した値である。
本発明に用いるアクリル系樹脂とはアクリル酸、アクリル酸エステル、アクリロニトリルおよびその誘導体のモノマー単位を繰り返し単位とする樹脂（ポリマー）であり、単独重合体または、上記単位を２種以上有する共重合体あるいはスチレン、ブタジエン等との共重合体でもよい。具体的にはポリアクリル酸、ポリメタクリル酸メチル（ＰＭＭＡ）、ポリアクリロニトリル、アクリル酸エチル−アクリル酸−２−クロロエチル共重合体、アクリル酸−ｎ−ブチル−アクリロニトリル共重合体、アクリルニトリル−スチレン共重合体、アクリロニトリル−ブタジエン共重合体、アクリロニトリル−ブタジエン−スチレン共重合体等である。これらの中でも、特に、ポリメタクリル酸メチル（ＰＭＭＡ）を好適に用いることができる。
このポリメタクリル酸メチル（ＰＭＭＡ）は公知のものでよく、通常、過酸化物、アゾ系の重合開始剤の存在下、メタクリル酸メチルモノマ−の塊状重合により製造される。
ここで、（Ｄ）成分であるアクリル系樹脂の配合量は、（Ａ）成分の芳香族ＰＣ樹脂１００質量部に対して、通常０．０１〜１質量部程度、好ましくは０．０２〜０．８質量部である。このアクリル系樹脂の配合量が０．０１質量部以上であると、ベース樹脂マトリックスである（Ａ）成分の芳香族ＰＣ樹脂の導光性が十分向上するので、結果として輝度が向上する。また、この配合量が１質量部以下であると、アクリル系樹脂成分の相分離が適度のものとなり、白濁することがないので、（Ａ）成分の芳香族ＰＣ樹脂の導光性が良好となり、良好な輝度が得られる。
【００２６】
本発明のＰＣ樹脂組成物には、上記各成分の他に、必要に応じて以下に示すような各種の樹脂や添加剤を配合することができる。
（スチレン系共重合体）
ＰＣ樹脂組成物の流動性を向上させ、さらに滞留安定性を向上させるためにスチレンとアクリル系化合物との共重合体を添加することが好ましく、例えばフェニルメタクリレートとスチレンとの共重合体を加えることにより、これらの目的が達せられる。
このようなスチレン系共重合体の添加量は、０．１〜２０質量部が好ましい。０．１質量部より少ない場合、流動性向上効果が発現せず、２０質量部を超えると成形品の光線透過率を低減させるおそれがある。
【００２７】
（リン系安定化剤）
本発明のＰＣ樹脂組成物には、リン酸系化合物、芳香族ホスフィン化合物から選択されたリン系安定化剤を配合できる。例えば、下記式で示される芳香族ホスフィン化合物が挙げられる。
Ｐ−（Ｘ）３            （１）
ここで、（１）式中、Ｘは、少なくともその１つは置換基を有していてもよい炭素数６〜１８のアリール基である。
具体的には、トリフェニルホスフィン、ジフェニルブチルホスフィン、ジフェニルオクタデシルホスフィン、トリス−（ｐ−トリル）ホスフィン、トリス−（ｐ−ノニルフェニル）ホスフィン、トリス−（ナフチル）ホスフィン、ジフェニル−（ヒドロキシメチル）−ホスフィン、ジフェニル−（アセトキシメチル）−ホスフィン、ジフェニル−（β−エチルカルボキシエチル）−ホスフィン、トリス−（ｐ−クロロフェニル）ホスフィン、トリス−（ｐ−フルオロフェニル）ホスフィン、ジフェニルベンジルホスフィン、ジフェニル−β−シアノエチルホスフィン、ジフェニル−（ｐ−ヒドロキシフェニル）−ホスフィン、ジフェニル−１，４−ジヒドロキシフェニル−２−ホスフィン、フェニルナフチルベンジルホスフィン等が挙げられる。中でも、特にトリフェニルホスフィンが好適に用いられる。これらアリールホスフィン化合物は、１種単独で用いてもよいし、２種以上を組み合わせて用いてもよい。
このようなリン系安定剤の配合量は、（Ａ）成分の芳香族ＰＣ樹脂１００質量部に対して、好ましくは０．００１〜１質量部、より好ましくは０．００５〜０．５質量部、さらに好ましくは０．００８〜０．１質量部である。この配合量が０．００１質量部以上であると、成形時の熱安定性が良好となり、初期の黄色度（ＹＩ値）が向上すると共に、オーブン耐熱性（耐高温エージング性）も良好である。また、１質量部以下であると、耐スチーム性が悪化することもなく、効果と経済性のバランスが良好となる。
【００２８】
（脂環式エポキシ化合物）
本発明のＰＣ樹脂組成物に脂環式エポキシ化合物を配合すると、成形品の耐スチーム性（耐加水分解性）を向上させることができる。脂環式エポキシ化合物は、脂環式エポキシ基、すなわち、脂肪族環内のエチレン結合に酸素１原子が付加したエポキシ基をもつ環状脂肪族化合物を意味し、具体的には下記式（２）〜（１１）で表される化合物が好適に用いられる。
【００２９】
【化１】
2007332327.tif 000002
【００３０】
【化２】
2007332327.tif 000003
【００３１】
【化３】
2007332327.tif 000004
【００３２】
【化４】
2007332327.tif 000005
【００３３】
【化５】
2007332327.tif 000006
【００３４】
【化６】
2007332327.tif 000007
【００３５】
【化７】
2007332327.tif 000008
【００３６】
【化８】
2007332327.tif 000009
【００３７】
【化９】
2007332327.tif 000010
【００３８】
【化１０】
2007332327.tif 000011
【００３９】
中でも、式（２）、式（７）または式（１１）で表される化合物が、ＰＣ樹脂組成物への相溶性に優れ、透明性を損なうことがない点でより好ましく用いられる。
このような脂環式エポキシ化合物を配合すると、耐加水分解性が向上するほかに、成形品の透明性が更に向上する。
脂環式エポキシ化合物の配合量は、芳香族ＰＣ樹脂１００質量部に対し、０．００１〜１．０質量部が好ましく、より好ましくは０．０１〜０．５質量部であり、さらに好ましくは０．０２〜０．２質量部である。
配合量が０．００１質量部未満では、成形品の透明性の向上効果が乏しく、また、耐加水分解性の向上効果も低い。一方、配合量が、１．０質量部を越えると、相分離が起こりやすくなり、また、成形品の透明性が低下するおそれがある。
【００４０】
その他、本発明のＰＣ樹脂組成物には、ヒンダードフェノール系、エステル系、等の酸化防止剤、ヒンダードアミン系等の光安定剤、通常用いられる難燃化剤、難燃助剤、離型剤、帯電防止剤、着色剤等を添加することができる。
【００４１】
本発明のＰＣ樹脂組成物は、通常用いられる方法で混練することにより製造することができる。例えば、リボンブレンダー、ヘンシェルミキサー、バンバリーミキサー、ドラムタンブラー、単軸スクリュー押出機、２軸スクリュー押出機、コニーダ、多軸スクリュー押出機等により行なうことができる。混練に際しての加熱温度は、通常、２４０〜２８０℃程度が好適である。
【００４２】
本発明のＰＣ樹脂組成物は、射出成形等により成形することにより光拡散板等の成形体とすることができる。光拡散板の場合、製品組み込み時に、たわみにくい、反りにくいという点より、０．５〜２ｍｍ程度の厚さとすることが好ましい。
光拡散板は、液晶ディスプレイ分野、光学部品の用途、ガラス代替用途で好適に使用することができる。光学部品としては、例えば、光学レンズ、導光板（導光体）等の光学素子などが挙げられ、ガラス代替用途としては、街路灯カバー、車両用および建材用合わせガラスなどが挙げられる。
【実施例】
【００４３】
以下、実施例および比較例を挙げて、本発明をより具体的に説明する。なお、本発明はこれらの内容に限定されるものではない。
実施例および比較例で用いた各成分（原料樹脂と添加剤）の種類は、下記のとおりである。
【００４４】
（Ａ）芳香族ＰＣ樹脂
芳香族ＰＣ樹脂としては、以下に示す（A-1）タフロンＦＮ１５００を単独で用いた場合と、これにさらに（A-2）ポリカーボネート系共重合体（ＰＣＣ１）とを混合したものの２通りについて下記に示す実験を行った。
（A-1）タフロンＦＮ１５００［商品名、出光興産（株）製、粘度平均分子量１５，０００、屈折率１．５９］
【００４５】
（A-2）ポリカーボネート系共重合体（ＰＣＣ１）
ＰＣＣ１は、以下のようにして製造した。
（ポリテトラメチレングリコール−ビス（４−ヒドロキシベンゾエート）の合成）
窒素下でポリテトラメチレングリコール（ＰＴＭＧ、Ｍｎ=２０００）１００質量部とメチルｐ−ヒドロキシ安息香酸１６．７質量部をジブチル錫オキシド０．５質量部の存在下で２１０℃で加熱し、メタノールを留去した。反応系内を減圧にし、過剰のp-ヒドロキシ安息香酸メチルエステルを留去した。反応生成物を塩化メチレンに溶解後、この塩化メチレン溶液に８質量％の炭酸水素ナトリウム水溶液を加え２０分間激しく混合後、遠心分離により塩化メチレン相を採取した。塩化メチレン相を減圧下で濃縮し、ポリテトラメチレングリコール−ビス（４−ヒドロキシベンゾエート）を得た。ＨＰＬＣによりp-ヒドロキシ安息香酸、p-ヒドロキシ安息香酸メチルを定量した結果、p-ヒドロキシ安息香酸は１０質量ｐｐｍ以下、p-ヒドロキシ安息香酸メチルは０．２質量％であった。なお、ＨＰＬＣによる測定方法は次の通りである。ＧＬサイエンス社製ＯＤＳ−３カラムを用い、カラム温度４０℃、０．５質量％リン酸水溶液とアセトニトリルの１：２混合溶媒、流速１．０ミリリットル／分の条件で測定した。定量は標品による検量線を元に算出した。
【００４６】
（ポリカーボネートオリゴマー溶液の製造）
５．６質量％の水酸化ナトリウム水溶液に、後から溶解するビスフェノールＡ（ＢＰＡ）に対して２０００質量ｐｐｍの亜二チオン酸ナトリウムを加え、これにＢＰＡ濃度が１３．５質量％になるようにＢＰＡを溶解し、ＢＰＡの水酸化ナトリウム水溶液を調製した。このＢＰＡの水酸化ナトリウム水溶液４０リットル／ｈｒ、塩化メチレン１５リットル／ｈｒの流量で、ホスゲンを４．０ｋｇ／ｈｒの流量で内径６ｍｍ、管長３０ｍの管型反応器に連続的に通した。管型反応器はジャケット部分を有しており、ジャケットに冷却水を通して反応液の温度を４０℃以下に保った。管型反応器を出た反応液は後退翼を備えた内容積４０リットルのバッフル付き槽型反応器へ連続的に導入され、ここにさらにＢＰＡの水酸化ナトリウム水溶液２．８リットル／ｈｒ、２５質量％水酸化ナトリウム水溶液０．０７リットル／ｈｒ、水１７リットル／ｈｒ、１質量％のトリエチルアミン水溶液を０．６４リットル／ｈｒ添加して反応を行なった。槽型反応器から溢れ出る反応液を連続的に抜き出し、静置することで水相を分離除去し、塩化メチレン相を採取した。このようにして得られたポリカーボネートオリゴマーは濃度３２９ｇ／リットル、クロロホーメート基濃度０．７４ｍｏｌ／リットルであった。
【００４７】
（ＰＣＣ１の製造）
邪魔板、パドル型攪拌翼及び冷却用ジャケットを備えた５０リットル槽型反応器に上記オリゴマー溶液１５リットル、塩化メチレン８．６リットル、ポリテトラメチレングリコール−ビス（４−ヒドロキシベンゾエート）３２５ｇ（ＰＴＭＧ鎖の平均分子量＝２０００）、トリエチルアミン８．５ミリリットル、を仕込み、攪拌下でここに６．４質量％水酸化ナトリウム水溶液２６７３ｇを加え、１０分間ポリカーボネートオリゴマーとポリテトラメチレングリコール−ビス（４−ヒドロキシベンゾエート）の反応を行った。
この重合液に、p-t-ブチルフェノール（ＰＴＢＰ）の塩化メチレン溶液（ＰＴＢＰ１１０ｇを塩化メチレン１．０リットルに溶解したもの）、ＢＰＡの水酸化ナトリウム水溶液（NaOH ５１８ｇと亜二チオン酸ナトリウム１．７ｇを水７．６リットルに溶解した水溶液にＢＰＡ ８６２ｇを溶解させたもの）を添加し３０分間重合反応を実施した。希釈のため塩化メチレン１５リットルを加え１０分間攪拌した後、ポリカーボネート系共重合体（ＰＣＣ１）を含む有機相と過剰のＢＰＡおよびNaOHを含む水相に分離し、有機相を単離した。
こうして得られたＰＣＣ１の塩化メチレン溶液を、その溶液に対して順次１５ｖｏｌ％の０．０３ｍｏｌ／リットルNaOH水溶液、０．２Ｎ塩酸で洗浄し、次いで洗浄後の水相中の電気伝導度が０．０１μＳ／ｍ以下になるまで純水で洗浄を繰り返した。洗浄により得られたＰＣＣ１の塩化メチレン溶液を濃縮・粉砕し、得られたフレークを減圧下１００℃で乾燥した。得られたＰＣＣ１中の1H-ＮＭＲにより求めたポリテトラメチレングリコール−ビス（４−ヒドロキシベンゾエート）残基の量は、５．０質量％であり、その粘度平均分子量は１４２００であった。
【００４８】
（Ｂ）光拡散剤
シリコーン架橋粒子：ＫＭＰ５９０［商品名、信越シリコーン（株）製、平均粒径２μｍ］
（Ｃ）耐光剤
マロン酸エステル系紫外線吸収剤：ＨＯＳＴＡＶＩＮ  Ｂ−ＣＡＰ［商品名、クラリアント（株）製］
（Ｄ）エステル化合物
ステアリン酸モノグリセリド：Ｓ１００Ａ［商品名、理研ビタミン製］
ペンタエリスリトールテトラステアレート：ＥＷ４４０Ａ［商品名、理研ビタミン製］
【００４９】
（Ｅ）オルガノポリシロキサン
フェニル基、メトキシ基およびビニル基を有するオルガノポリシロキサン：ＫＲ５１１［商品名、信越化学工業製、屈折率１．５１８］
メチル基、フェニル基を有するポリオルガノシロキサン：ＳＨ５５６［商品名、東レダウコーニングシリコーン製］
（Ｆ）アクリル系樹脂
ポリメタクリル酸メチル（ＰＭＭＡ）：ダイヤナールＢＲ−８３［商品名、三菱レイヨン（株）製、粘度平均分子量４００００］
【００５０】
［実施例１〜８、比較例１〜４］
表１に示す割合で各成分を混合した後、単軸混練押出機（口径４０ｍｍφ）にて２８０℃、スクリュー回転数１００ｒｐｍ、吐出量１５ｋｇ／ｈｒの条件で混練し、ペレット化した。なお、表１において、各成分の質量部は、ＰＣ樹脂１００質量部に対する値である。
【００５１】
【表１】
2007332327.tif 000012
【００５２】
得られたペレットを１００ｔ射出成形機により、成形温度３００℃、金型温度８０℃の条件で１４０ｍｍ角、２ｍｍ厚みの平板を成形して光学特性および耐光性評価用の成形体とした。
また、６５０ｔ射出成形機により、成形温度３００℃、金型温度８０℃の条件で３２インチ、２ｍｍ厚みの光拡散板を成形して、耐湿熱性評価用の成形体とした。
次に下記の方法により成形体の光学特性、耐光性および耐湿熱性を評価した。結果を表２に示す。
（評価方法）
【００５３】
（１）光学特性
光線透過率、ヘイズおよびＹＩをＪＩＳ Ｋ ７１０５に準拠して測定した。なお、ＹＩは、測定面積３０φ、C光源2度視野の条件で測定した。
（２）耐光性
耐光試験機（ アトラス社製、ＵＶＣＯＮＵＣ−１）を用い、蛍光ＵＶランプを光源として、６５℃の雰囲気下で５０時間照射後の色差ΔＥを測定した。ΔＥの測定は、ＪＩＳＫ ７１０５に準拠して行った。
【００５４】
（３）耐湿熱性 
評価用成形体を６０℃、９５％RHに設定された恒温恒湿槽に２４０ｈｒ載置した後、以下の基準で評価を行った。
○：評価用成形体に反り、変形なく、液晶用バックライトに組込み可能なもの
×：評価用成形体が反りまたは変形により±１００μｍ交差で設計のバックライトシャーシにはめ込むことが不可なもの
【００５５】
【表２】
2007332327.tif 000013
【００５６】
（評価結果）
表２の結果より、いずれの実施例も、ＰＣ樹脂に特定の添加剤が所定量配合されたＰＣ樹脂組成物を用いているため、成形体のＹＩが小さく初期着色がほとんどないとともに、促進劣化試験の結果から耐光性および耐湿熱性にも優れることがわかる。また、実施例６、７より、エステル化合物の量が初期着色（ＹＩ）の低下に大きく寄与していることがわかる。
一方、比較例１では、エステル化合物が配合されていないので初期着色（ＹＩ）が大きい。また、比較例２では、エステル化合物が配合されているものの、その配合量が少ないため初期着色低減効果を発揮していない。一方、比較例３では、エステル化合物の配合量が多すぎるため耐湿熱性が劣っている。比較例４では、耐光剤の量が少ないため耐光性に著しく劣っている。
【産業上の利用可能性】
【００５７】
本発明のポリカーボネート系光拡散性樹脂組成物は、液晶ディスプレイ分野等における光拡散板用途、光学レンズ、導光板（導光体）等の光学素子、街路灯カバー、車両用および建材用ガラス等におけるガラス代替用途に好適に使用できる。